【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
（Ａ）ポリイミド前駆体および／またはポリベンゾオキサゾール前駆体と、
（Ｂ）一般式（１）で表される溶剤と、
（Ｃ）一般式（１）で表される溶剤以外の窒素原子を含む溶剤、および硫黄原子を含む溶剤から選ばれる少なくとも一種の溶剤を含有する樹脂組成物であって、
樹脂組成物中の全溶剤に対する（Ｂ）一般式（１）で表される溶剤の含有率が５０質量％以上９５質量％以下であり、かつ（Ｃ）一般式（１）で表される溶剤以外の窒素原子を含む溶剤、および硫黄原子を含む溶剤から選ばれる少なくとも一種の溶剤の含有率が樹脂組成物中の全溶剤に対して５質量％以上５０質量％以下である樹脂組成物。
【化１】
2020002284.tif 000001
（一般式（１）中、Ｒ１はそれぞれ独立に水素原子または炭素数１以上６以下の炭化水素基であり、Ｒ２はカルボニル基であり、Ｒ３は水素原子または炭素数１以上６以下の炭化水素基であり、Ｒ４は炭素数１以上６以下のアルキル基またはアルコキシアルキル基である。）
【請求項２】
前記（Ｂ）一般式（１）で表される溶剤が、メトキシ―Ｎ，Ｎ−ジメチルプロピオンアミド、エトキシ―Ｎ，Ｎ−ジメチルプロピオンアミドおよび／またはメトキシ―Ｎ，Ｎ−ジメチルブタノンアミドである請求項１に記載の樹脂組成物。
【請求項３】
前記（Ｂ）一般式（１）で表される溶剤が、メトキシ―Ｎ，Ｎ−ジメチルプロピオンアミドである請求項２に記載の樹脂組成物。
【請求項４】
前記（Ｃ）一般式（１）以外で表される溶剤以外の窒素原子を含む溶剤、および硫黄原子を含む溶剤から選ばれる少なくとも一種の溶剤が、１，３−ジメチル−２−イミダゾリジノン、Ｎ，Ｎ′−ジメチルプロピレン尿素および／またはジメチルスルホキシドである請求項１〜３のいずれかに記載の樹脂組成物。
【請求項５】
前記（Ｃ）一般式（１）で表される溶剤以外の窒素原子を含む溶剤、および硫黄原子を含む溶剤から選ばれる少なくとも一種の溶剤が、ジメチルスルホキシドである請求項４に記載の樹脂組成物。
【手続補正２】
【補正対象書類名】明細書
【補正対象項目名】００３７
【補正方法】変更
【補正の内容】
【００３７】
（Ｂ）溶剤の具体例としては、メトキシ―Ｎ，Ｎ−ジメチルプロピオンアミド、エトキシ―Ｎ，Ｎ−ジメチルプロピオンアミド、メトキシ―Ｎ，Ｎ−ジメチルブタノンアミド、Ｎ，Ｎ，２−ジメチルプロピオンアミド、３−ブトキシ−Ｎ，Ｎ−ジメチルプロパンアミド、３−ヘキシルオキシ―Ｎ，Ｎ−ジメチルプロパンアミド、イソプロポキシ―Ｎ−イソプロピル−プロピオンアミド、ｎ−ブトキシ−Ｎ−イソプロピル−プロピオンアミドが挙げられる。
【手続補正３】
【補正対象書類名】明細書
【補正対象項目名】００３８
【補正方法】変更
【補正の内容】
【００３８】
これらの中でも、金属との密着性向上の観点から、メトキシ―Ｎ，Ｎ−ジメチルプロピオンアミド、エトキシ―Ｎ，Ｎ−ジメチルプロピオンアミド、メトキシ―Ｎ，Ｎ−ジメチルブタノンアミドが好ましく、メトキシ―Ｎ，Ｎ−ジメチルプロピオンアミドがより好ましい。
【手続補正４】
【補正対象書類名】明細書
【補正対象項目名】００３９
【補正方法】変更
【補正の内容】
【００３９】
さらに、これらの中でも、脱水閉環率が向上するという観点から、メトキシ―Ｎ，Ｎ−ジメチルプロピオンアミドがより好ましい。
【手続補正５】
【補正対象書類名】明細書
【補正対象項目名】００５６
【補正方法】変更
【補正の内容】
【００５６】
［合成例１］ポリイミド前駆体樹脂溶液（Ａ−１）の合成
乾燥窒素気流下、液温を４０℃に設定し、メトキシ―Ｎ，Ｎ−ジメチルプロピオンアミド３１３．９ｇ、ジメチルスルホキシド（以下ＤＭＳＯと呼ぶ）３１３．９ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１）を得た。
【手続補正６】
【補正対象書類名】明細書
【補正対象項目名】００５７
【補正方法】変更
【補正の内容】
【００５７】
［合成例２］ポリイミド前駆体樹脂溶液（Ａ−２）の合成
乾燥窒素気流下、液温を４０℃に設定し、メトキシ―Ｎ，Ｎ−ジメチルプロピオンアミド４３９．５ｇ、ＤＭＳＯ１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−２）を得た。
【手続補正７】
【補正対象書類名】明細書
【補正対象項目名】００５８
【補正方法】変更
【補正の内容】
【００５８】
［合成例３］ポリイミド前駆体樹脂溶液（Ａ−３）の合成
乾燥窒素気流下、液温を４０℃に設定し、メトキシ―Ｎ，Ｎ−ジメチルプロピオンアミド５６５．０ｇ、ＤＭＳＯ６２．７ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−３）を得た。
【手続補正８】
【補正対象書類名】明細書
【補正対象項目名】００５９
【補正方法】変更
【補正の内容】
【００５９】
［合成例４］ポリイミド前駆体樹脂溶液（Ａ−４）の合成
乾燥窒素気流下、液温を４０℃に設定し、エトキシ―Ｎ，Ｎ−ジメチルプロピオンアミド５０２．２ｇ、ＤＭＳＯ１２５．６ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−４）を得た。
【手続補正９】
【補正対象書類名】明細書
【補正対象項目名】００６０
【補正方法】変更
【補正の内容】
【００６０】
［合成例５］ポリイミド前駆体樹脂溶液（Ａ−５）の合成
乾燥窒素気流下、液温を４０℃に設定し、エトキシ―Ｎ，Ｎ−ジメチルプロピオンアミド４３９．５ｇ、ＤＭＳＯ１２５．６ｇ、１，３−ジメチル−２−イミダゾリジノン６２．８ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−５）を得た。
【手続補正１０】
【補正対象書類名】明細書
【補正対象項目名】００６１
【補正方法】変更
【補正の内容】
【００６１】
［合成例６］ポリベンゾオキサゾール前駆体樹脂溶液（Ａ−６）の合成
乾燥窒素気流下、液温を４０℃に設定し、メトキシ―Ｎ，Ｎ−ジメチルプロピオンアミド３１３．９ｇ、Ｎ，Ｎ−ジメチルプロピレン尿素３１３．９ｇを加えて、ＢＡＨＦ６５．９３ｇ、ＥＤ−６００（商品名、ＨＵＮＴＳＭＡＮ（株）製）１２．０ｇを溶解させた。３０分攪拌したのち、４，４′−ジカルボキシジフェニルエーテルと１−ヒドロキシベンゾトリアゾールからなるジカルボンサンジエステル８８．６４ｇを加え、６０℃に昇温したのち５時間反応させ、固形分１９．９７％のポリベンゾオキサゾール前駆体樹脂溶液（Ａ−６）を得た。
【手続補正１１】
【補正対象書類名】明細書
【補正対象項目名】００６２
【補正方法】変更
【補正の内容】
【００６２】
［合成例７］ポリイミド前駆体樹脂溶液（Ａ−７）の合成
乾燥窒素気流下、液温を４０℃に設定し、メトキシ−Ｎ，Ｎ−ジメチルプロピオンアミド４３９．５ｇ、１，３−ジメチル−２−イミダゾリジノン１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−７）を得た。
【手続補正１２】
【補正対象書類名】明細書
【補正対象項目名】００６３
【補正方法】変更
【補正の内容】
【００６３】
［合成例８］ポリイミド前駆体樹脂溶液（Ａ−８）の合成
乾燥窒素気流下、液温を４０℃に設定し、メトキシ−Ｎ，Ｎ−ジメチルプロピオンアミド４３９．５ｇ、Ｎ，Ｎ−ジメチルプロピレン尿素１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−８）を得た。
【手続補正１３】
【補正対象書類名】明細書
【補正対象項目名】００６４
【補正方法】変更
【補正の内容】
【００６４】
［合成例９］ポリイミド前駆体樹脂溶液（Ａ−９）の合成
乾燥窒素気流下、液温を４０℃に設定し、エトキシ−Ｎ，Ｎ−ジメチルプロピオンアミド４３９．５ｇ、１，３−ジメチル−２−イミダゾリジノン１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−９）を得た。


【手続補正１４】
【補正対象書類名】明細書
【補正対象項目名】００６５
【補正方法】変更
【補正の内容】
【００６５】
［合成例１０］ポリイミド前駆体樹脂溶液（Ａ−１０）の合成
乾燥窒素気流下、液温を４０℃に設定し、エトキシ−Ｎ，Ｎ−ジメチルプロピオンアミド４３９．５ｇ、Ｎ，Ｎ−ジメチルプロピレン尿素１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１０）を得た。
【手続補正１５】
【補正対象書類名】明細書
【補正対象項目名】００６６
【補正方法】変更
【補正の内容】
【００６６】
［合成例１１］ポリイミド前駆体樹脂溶液（Ａ−１１）の合成
乾燥窒素気流下、液温を４０℃に設定し、メトキシ−Ｎ，Ｎ−ジメチルブタノンアミド４３９．５ｇ、１，３−ジメチル−２−イミダゾシジノン１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１１）を得た。
【手続補正１６】
【補正対象書類名】明細書
【補正対象項目名】００６７
【補正方法】変更
【補正の内容】
【００６７】
［合成例１２］ポリイミド前駆体樹脂溶液（Ａ−１２）の合成
乾燥窒素気流下、液温を４０℃に設定し、メトキシ−Ｎ，Ｎ−ジメチルブタノンアミド４３９．５ｇ、Ｎ，Ｎ−ジメチルプロピレン尿素１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１２）を得た。
【手続補正１７】
【補正対象書類名】明細書
【補正対象項目名】００６８
【補正方法】変更
【補正の内容】
【００６８】
［合成例１３］ポリイミド前駆体樹脂溶液（Ａ−１３）の合成
乾燥窒素気流下、液温を４０℃に設定し、メトキシ−Ｎ，Ｎ−ジメチルブタノンアミド４３９．５ｇ、ＤＭＳＯ１８８．３ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１３）を得た。
【手続補正１８】
【補正対象書類名】明細書
【補正対象項目名】００７０
【補正方法】変更
【補正の内容】
【００７０】
［合成例１５］ポリイミド前駆体樹脂溶液（Ａ−１５）の合成
乾燥窒素気流下、液温を４０℃に設定し、メトキシ−Ｎ，Ｎ−ジメチルプロピオンアミド６２７．８ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１５）を得た。
【手続補正１９】
【補正対象書類名】明細書
【補正対象項目名】００７１
【補正方法】変更
【補正の内容】
【００７１】
［合成例１６］ポリイミド前駆体樹脂溶液（Ａ−１６）の合成
乾燥窒素気流下、液温を４０℃に設定し、エトキシ−Ｎ，Ｎ−ジメチルブタノンアミド６２７．８ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１６）を得た。
【手続補正２０】
【補正対象書類名】明細書
【補正対象項目名】００７２
【補正方法】変更
【補正の内容】
【００７２】
［合成例１７］ポリイミド前駆体樹脂溶液（Ａ−１７）の合成
乾燥窒素気流下、液温を４０℃に設定し、メトキシ−Ｎ，Ｎ−ジメチルプロピオンアミド２５１．１ｇ、ＤＭＳＯ３７６．７ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１７）を得た。
【手続補正２１】
【補正対象書類名】明細書
【補正対象項目名】００７３
【補正方法】変更
【補正の内容】
【００７３】
［合成例１８］ポリイミド前駆体樹脂溶液（Ａ−１８）の合成
乾燥窒素気流下、液温を４０℃に設定し、メトキシ−Ｎ，Ｎ−ジメチルプロピオンアミド１２５．６ｇ、ＤＭＳＯ５０２．２ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−１８）を得た。
【手続補正２２】
【補正対象書類名】明細書
【補正対象項目名】００７５
【補正方法】変更
【補正の内容】
【００７５】
［合成例２０］ポリイミド前駆体樹脂溶液（Ａ−２０）の合成
乾燥窒素気流下、液温を４０℃に設定し、ＤＭＳＯ６２７．８ｇを加えて、ｐ−フェニレンジアミン２９．０ｇ（０．２６８モル）、４，４′−ジアミノジフェニルエーテル１７．９ｇ（０．０８９４モル）、ジ（アミノプロピルジメチル）シロキサン３．７ｇ（０．０１４９モル）を溶解させた。３０分攪拌したのち、３，３′−４，４′−ビフェニルテトラカルボン酸二無水物１０６．９（０．３６３モル）ｇを加え、６０℃に昇温したのち５時間反応させ、固形分１９．９７％のポリイミド前駆体樹脂溶液（Ａ−２０）を得た。
なお、表１および表２で示した化合物の名称と構造を示す。
Ｂ−１：メトキシ−Ｎ，Ｎ−ジメチルプロピオンアミド
Ｂ−２：エトキシ−Ｎ，Ｎ−ジメチルプロピオンアミド
Ｂ−３：メトキシ−Ｎ，Ｎ−ジメチルブタノンアミド
Ｂ−４：ｎ−ブトキシ−Ｎ−イソプロピル−プロピオンアミド
Ｃ−１：１，３−ジメチル−２−イミダゾリジノン
Ｃ−２：Ｎ，Ｎ′−ジメチルプロピレン尿素
Ｃ−３：ジメチルスルホキシド（ＤＭＳＯ）
［実施例１〜１４、比較例１〜６］
［実施例1］
合成例１で得られたポリイミド前駆体樹脂溶液（Ａ−１）７８４．６ｇにメトキシ―Ｎ
，Ｎ−ジメチルプロピオンアミド４７．８ｇ、ＤＭＳＯ４７．８ｇを添加してワニスＷ−１を調
整した。ワニスＷ−１の組成を表１に示す。得られたワニスＷ−１を用いて脱水閉環率の
測定、埋め込み性評価および密着性評価を行った。それぞれの結果を表１に示す。
【手続補正２３】
【補正対象書類名】明細書
【補正対象項目名】００７６
【補正方法】変更
【補正の内容】
【００７６】
［実施例２］
合成例２で得られたポリイミド前駆体樹脂溶液（Ａ−２）７８４．６ｇにメトキシ―Ｎ，Ｎ−ジメチルプロピオンアミド６６．９ｇ、ＤＭＳＯ２８．９ｇを添加してワニスＷ−２を調整した。ワニスＷ−２の組成を表１に示す。得られたワニスＷ−２を用いて脱水閉環率の測定、埋め込み性評価および密着性評価を行った。それぞれの結果を表１に示す。
【手続補正２４】
【補正対象書類名】明細書
【補正対象項目名】００７７
【補正方法】変更
【補正の内容】
【００７７】
［実施例３］
合成例３で得られたポリイミド前駆体樹脂溶液（Ａ−３）７８４．６ｇにメトキシ―Ｎ，Ｎ−ジメチルプロピオンアミド８６．０ｇ、ＤＭＳＯ９．６ｇを添加してワニスＷ−３を調整した。ワニスＷ−３の組成を表１に示す。得られたワニスＷ−１を用いて脱水閉環率の測定、埋め込み性評価および密着性評価を行った。それぞれの結果を表１に示す。
【手続補正２５】
【補正対象書類名】明細書
【補正対象項目名】００７８
【補正方法】変更
【補正の内容】
【００７８】
［実施例４］
合成例４で得られたポリイミド前駆体樹脂溶液（Ａ−４）７８４．６ｇにエトキシ―Ｎ，Ｎ−ジメチルプロピオンアミド７６．５ｇ、ＤＭＳＯ１９．１ｇを添加してワニスＷ−４を調整した。ワニスＷ−４の組成を表１に示す。得られたワニスＷ−４を用いて脱水閉環率の測定、埋め込み性評価および密着性評価を行った。それぞれの結果を表１に示す。
【手続補正２６】
【補正対象書類名】明細書
【補正対象項目名】００７９
【補正方法】変更
【補正の内容】
【００７９】
［実施例５］
合成例５で得られたポリイミド前駆体樹脂溶液（Ａ−５）７８４．６ｇにエトキシ―Ｎ，Ｎ−ジメチルプロピオンアミド６６．９ｇ、ＤＭＳＯ１９．１ｇ、１，３−ジメチル−２−イミダゾリジノン９．６ｇを添加してワニスＷ−５を調整した。ワニスＷ−５の組成を表１に示す。得られたワニスＷ−５を用いて脱水閉環率の測定、埋め込み性評価および密着性評価を行った。それぞれの結果を表１に示す。
【手続補正２７】
【補正対象書類名】明細書
【補正対象項目名】００８０
【補正方法】変更
【補正の内容】
【００８０】
［実施例６］
合成例６で得られたポリベンゾオキサゾール前駆体樹脂溶液（Ａ−６）７８４．６ｇにメトキシ―Ｎ，Ｎ−ジメチルプロピオンアミド４７．８ｇ、Ｎ，Ｎ−ジメチルプロピレン尿素４７．８ｇを添加してワニスＷ−６を調整した。ワニスＷ−６の組成を表１に示す。得られたワニスＷ−６を用いて脱水閉環率の測定、埋め込み性評価および密着性評価を行った。それぞれの結果を表１に示す。
【手続補正２８】
【補正対象書類名】明細書
【補正対象項目名】００８１
【補正方法】変更
【補正の内容】
【００８１】
［実施例７］
合成例７で得られたポリイミド前駆体樹脂溶液（Ａ−７）７８４．６ｇにメトキシ―Ｎ，Ｎ−ジメチルプロピオンアミド６６．９ｇ、１，３−ジメチル−２−イミダゾリジノン２８．７ｇを添加してワニスＷ−７を調整した。ワニスＷ−７の組成を表１に示す。得られたワニスＷ−７を用いて脱水閉環率の測定、埋め込み性評価および密着性評価を行った。それぞれの結果を表１に示す。
【手続補正２９】
【補正対象書類名】明細書
【補正対象項目名】００８２
【補正方法】変更
【補正の内容】
【００８２】
［実施例８］
合成例８で得られたポリイミド前駆体樹脂溶液（Ａ−８）７８４．６ｇにメトキシ―Ｎ，Ｎ−ジメチルプロピオンアミド６６．９ｇ、Ｎ，Ｎ−ジメチルプロピレン尿素２８．７ｇを添加してワニスＷ−３を調整した。ワニスＷ−３の組成を表１に示す。得られたワニスＷ−１を用いて脱水閉環率の測定、埋め込み性評価および密着性評価を行った。それぞれの結果を表１に示す。
【手続補正３０】
【補正対象書類名】明細書
【補正対象項目名】００８３
【補正方法】変更
【補正の内容】
【００８３】
［実施例９］
合成例９で得られたポリイミド前駆体樹脂溶液（Ａ−９）７８４．６ｇにエトキシ―Ｎ，Ｎ−ジメチルプロピオンアミド６６．９ｇ、１，３−ジメチル−２−イミダゾリジノン２８．７ｇを添加してワニスＷ−９を調整した。ワニスＷ−９の組成を表１に示す。得られたワニスＷ−９を用いて脱水閉環率の測定、埋め込み性評価および密着性評価を行った。それぞれの結果を表１に示す。
【手続補正３１】
【補正対象書類名】明細書
【補正対象項目名】００８４
【補正方法】変更
【補正の内容】
【００８４】
［実施例１０］
合成例１０で得られたポリイミド前駆体樹脂溶液（Ａ−１０）７８４．６ｇにエトキシ―Ｎ，Ｎ−ジメチルプロピオンアミド６６．９ｇ、Ｎ，Ｎ−ジメチルプロピレン尿素２８．７ｇを添加してワニスＷ−１０を調整した。ワニスＷ−１０の組成を表１に示す。得られたワニスＷ−１０を用いて脱水閉環率の測定、埋め込み性評価および密着性評価を行った。それぞれの結果を表１に示す。
【手続補正３２】
【補正対象書類名】明細書
【補正対象項目名】００８５
【補正方法】変更
【補正の内容】
【００８５】
［実施例１１］
合成例１１で得られたポリイミド前駆体樹脂溶液（Ａ−１１）７８４．６ｇにメトキシ―Ｎ，Ｎ−ジメチルブタノンアミド６６．９ｇ、１，３−ジメチル−２−イミダゾリジノン２８．７ｇを添加してワニスＷ−１１を調整した。ワニスＷ−１１の組成を表１に示す。得られたワニスＷ−１１を用いて脱水閉環率の測定、埋め込み性評価および密着性評価を行った。それぞれの結果を表１に示す。
【手続補正３３】
【補正対象書類名】明細書
【補正対象項目名】００８６
【補正方法】変更
【補正の内容】
【００８６】
［実施例１２］
合成例１２で得られたポリイミド前駆体樹脂溶液（Ａ−１２）７８４．６ｇにメトキシ―Ｎ，Ｎ−ジメチルブタノンアミド６６．９ｇ、Ｎ，Ｎ−ジメチルプロピレン尿素２８．７ｇを添加してワニスＷ−１２を調整した。ワニスＷ−１２の組成を表１に示す。得られたワニスＷ−１を用いて脱水閉環率の測定、埋め込み性評価および密着性評価を行った。それぞれの結果を表１に示す。
【手続補正３４】
【補正対象書類名】明細書
【補正対象項目名】００８７
【補正方法】変更
【補正の内容】
【００８７】
［実施例１３］
合成例１３で得られたポリイミド前駆体樹脂溶液（Ａ−１３）７８４．６ｇにメトキシ―Ｎ，Ｎ−ジメチルブタノンアミド６６．９ｇ、ＤＭＳＯ２８．７ｇを添加してワニスＷ−１３を調整した。ワニスＷ−１３の組成を表１に示す。得られたワニスＷ−１３を用いて脱水閉環率の測定、埋め込み性評価および密着性評価を行った。それぞれの結果を表１に示す。
【手続補正３５】
【補正対象書類名】明細書
【補正対象項目名】００８９
【補正方法】変更
【補正の内容】
【００８９】
［比較例１］
合成例１５で得られたポリイミド前駆体樹脂溶液（Ａ−１５）７８４．６ｇにメトキシ―Ｎ，Ｎ−ジメチルプロピオンアミド９５．６ｇを添加してワニスＷ−１５を調整した。ワニスＷ−１５の組成を表２に示す。得られたワニスＷ−１５を用いて脱水閉環率の測定、埋め込み性評価および密着性評価を行った。それぞれの結果を表２に示す。
【手続補正３６】
【補正対象書類名】明細書
【補正対象項目名】００９０
【補正方法】変更
【補正の内容】
【００９０】
［比較例２］
合成例１６で得られたポリイミド前駆体樹脂溶液（Ａ−１６）７８４．６ｇにエトキシ―Ｎ，Ｎ−ジメチルプロピオンアミド９５．６ｇを添加してワニスＷ−１６を調整した。ワニスＷ−１６の組成を表２に示す。得られたワニスＷ−１６を用いて脱水閉環率の測定、埋め込み性評価および密着性評価を行った。それぞれの結果を表２に示す。
【手続補正３７】
【補正対象書類名】明細書
【補正対象項目名】００９１
【補正方法】変更
【補正の内容】
【００９１】
［比較例３］
合成例１７で得られたポリイミド前駆体樹脂溶液（Ａ−１７）７８４．６ｇにメトキシ―Ｎ，Ｎ−ジメチルプロピオンアミド３８．２ｇ、ＤＭＳＯ５７．４ｇを添加してワニスＷ−１７を調整した。ワニスＷ−１７の組成を表２に示す。得られたワニスＷ−１７を用いて脱水閉環率の測定、埋め込み性評価および密着性評価を行った。それぞれの結果を表２に示す。
【手続補正３８】
【補正対象書類名】明細書
【補正対象項目名】００９２
【補正方法】変更
【補正の内容】
【００９２】
［比較例４］
合成例１８で得られたポリイミド前駆体樹脂溶液（Ａ−１８）７８４．６ｇにメトキシ―Ｎ，Ｎ−ジメチルプロピオンアミド１９．１ｇ、ＤＭＳＯ７６．５ｇを添加してワニスＷ−１８を調整した。ワニスＷ−１８の組成を表２に示す。得られたワニスＷ−１８を用いて脱水閉環率の測定、埋め込み性評価および密着性評価を行った。それぞれの結果を表２に示す。